(57)【要約】【課題】新規な特性を示す新規なニッケル錯体化合物の提供【解決手段】下記の式１で表されるＮｉ（ＩＩ）−セミキノン錯体、前記化合物を含む溶媒又は／及び温度を吸収波長及び／又は吸収強度により検出する組成物。【化１】2004359623.tif 000006式１中ｎは１または２、Ｐｈは置換基を有していても良いフェニル基、ｔＢｕは三級ブチル基、Ａはカウンターアニオン。Ｎを環員とする環は他に１個のＮを有していても良い５員環または６員環を形成する原子団【選択図】  図２
2004359623.tif 000002
【特許請求の範囲】
【請求項１】
下記の式１で表されるＮｉ（ＩＩ）−セミキノン錯体。
【化１】
2004359623.tif 000005
式１中ｎは１または２、Ｐｈは置換基を有していても良いフェニル基、ｔＢｕは三級ブチル基、Ａはカウンターアニオン。Ｎを環員とする環は他に１個のＮを有していても良い５員環または６員環を形成する原子団。
【請求項２】
式１の化合物においてＮｉＩＩに配位するＮ原子を持つ配位子がＮ，Ｎ−ビス（ベンジル）−Ｎ−［（６−メチル−２−ピリジル）メチル］アミン〔（ＭｅＰｙ（Ｂｚ）２〕、Ｎ，Ｎ−ビス（ベンジル）−Ｎ−［（２−ピリジル）エチル］アミン〔（Ｐｙｅ（Ｂｚ）２〕、または〔Ｍｅｌｍ（Ｂｚ）２〕から導かれるものである請求項１に記載のＮｉ（ＩＩ）−セミキノン錯体。
【請求項３】
式１からなる化合物を含む溶媒又は／及び温度を吸収波長及び／又は吸収強度により検出する組成物。
【請求項４】
式１の化合物においてＮｉＩＩに配位するＮ原子を持つ配位子がＮ，Ｎ−ビス（ベンジル）−Ｎ−［（６−メチル−２−ピリジル）メチル］アミン〔（ＭｅＰｙ（Ｂｚ）２〕、Ｎ，Ｎ−ビス（ベンジル）−Ｎ−［（２−ピリジル）エチル］アミン〔（Ｐｙｅ（Ｂｚ）２〕、または〔Ｍｅｌｍ（Ｂｚ）２〕から導かれるものである請求項３に記載の検出する組成物。
【発明の詳細な説明】
【０００１】
【発明の属する技術分野】
本発明は、ソルバトクロミズムおよび／またはサーモクロミズムを示す前記式１で表される新規なＮｉ錯体化合物及びその使用に関する。
【０００２】
【従来の技術】
遷移金属金属錯体化合物の中には、六配位八面体、四配位平面型、あるいは四面体というような配位結合の違いによる構造の特有の錯体の色を呈する特性、すなわちクロモトロピズムの特性があることが知られている。また、溶媒の極性特性により配位構造の変化し、前記変化に対応して前記色が変化すること、すなわちソルバトクロミズムを示すことも知られている。
【０００３】
【非特許文献１】
ｈｔｔｐ：／／ｗｗｗ．ｅｄ．ｋａｇｕ．ｔｕｓ．ａｃ．ｊｐ／￣ｋａｋｅｎ／０２ｗｅｄ．ｈｔｍｌ，  錯体（水曜班）
色の変わる配位化合物、金属錯体のクロモトロピズム（２００２年度）
戸田  晴彦  他６名
【０００４】
前記非特許文献１には、硝酸ニッケル、２，９０ｇ（０．０１０モル）をエタノール、３０ｍＬに溶かし、これにｔｍｅｎ（テトラメチルエチレンジアミン）、１．７１ｇ（０，０１５モル）、アセチルアセトン（Ｈａｃａｃ）１．００ｇ（０．０１０モル）を加え、よくかき混ぜ、この溶液にＮａ２ＣＯ３、０．５３ｇ（０．００５モル）を固体のまま少しずつ加え、約２０分間撹拌した後、未反応のＮａ２ＣＯ３を濾過して取り除き、この溶液をホットプレート上で加熱し、１５ｍＬぐらいまで濃縮後室温に放置して緑色結晶を得、前記結晶を１，２−ジクロロエタンを用いて再結晶し、前記再結晶したものを１，２−ジクロロエタンに溶かし、該溶液に１．５倍のＮａＢ（Ｃ６Ｈ５）４を固体のまま加え、よく撹拌すると、溶液の色は緑から強い赤に変化する、これを濾過後、濃縮すると、赤橙色結晶が得られ、これを１，２−ジクロロエタンに溶かし再結晶することにより混合配位子ニッケル錯体Ｎｉ（ａｃａｃ）（ｔｍｅｎ）Ｘ〔Ｘは〔Ｂ（Ｃ６Ｈ５）４−又はＮＯ３−〕が合成されることが記載されている。
【０００５】
また、前記合成されたニッケル錯体は、前記Ｘの配位能を、溶媒又は／及び温度の変化によるドナー性を変化させることにより、それに応じて四配位平面型又は八配位型に構造を変化させることが説明されている。
【０００６】
【発明が解決しようとする課題】
本発明の課題は、前記先行技術に対し前記新規なＮｉ錯体を合成し、前記合成されたＮｉ錯体の有する新規な特性を調べ、その有用特性に基づく利用性を見出し、前記新規化合物及び新規化合物に基づく新規な有用性を提供することである。
前記課題を解決するために、本発明者らは、一方の２価の配位子として本発明者らが他の金属錯体を調製する際に用いていた３，５−ジ−ｔ−ブチル置換カテコール（３，５−ｔ−Ｂｕｔｙｌｃａｔｅｃｏｌ）を用い、他の２価の配位子としてＮを配位原子とする化合物を用いてＮｉ錯体を合成し、その共存溶媒との相関、及びＮｉ錯体の存在する温度との相関などの特性を調べたところ、前記相関に顕著な特性を見出すことができ前記課題を解決できた。
【０００７】
【課題を解決するための手段】
本出願の第１の発明は、（１）前記式１で表される新規なＮｉ錯体化合物であり、好ましくは、（２）前記式１の化合物においてＮｉＩＩに配位するＮ原子を持つ配位子がＮ，Ｎ−ビス（ベンジル）−Ｎ−［（６−メチル−２−ピリジル）メチル］アミン〔（ＭｅＰｙ（Ｂｚ）２〕、Ｎ，Ｎ−ビス（ベンジル）−Ｎ−［（２−ピリジル）エチル］アミン〔（Ｐｙｅ（Ｂｚ）２〕、または〔Ｍｅｌｍ（Ｂｚ）２〕から導かれるものである前記（１）に記載のＮｉ（ＩＩ）−セミキノン錯体である。
【０００８】
また、第２の発明は、（３）前記式１からなる化合物を含む溶媒又は／及び温度を吸収波長及び／又は吸収強度により検出する組成物であり、好ましくは、（４）式１の化合物においてＮｉＩＩに配位するＮ原子を持つ配位子がＮ，Ｎ−ビス（ベンジル）−Ｎ−［（６−メチル−２−ピリジル）メチル］アミン［（ＭｅＰｙ（Ｂｚ）２］、Ｎ，Ｎ−ビス（ベンジル）−Ｎ−［（２−ピリジル）エチル］アミン［（Ｐｙｅ（Ｂｚ）２］、または［Ｍｅｌｍ（Ｂｚ）２］から導かれるものである前記（３）に記載の検出する組成物である。
【０００９】
【本発明の実施の態様】
本発明をより詳細に説明する。
Ａ．本発明の特徴を図面を参照しながら説明する。
第１図は前記式１で表されるＮｉ（ＩＩ）−セミキノン錯体に含まれる一錯体化合物である平面４配位［Ｎｉ（Ｐｙ（ＢＺ）２）（３，５−ｔＢｕセミキノン）］（ＰＦ６）Ｘ線構造解析である。
第２図は前記錯体化合物をＣＨ２Ｃｌ２及びＣＨ３ＯＨ中に溶かした場合の吸収スペクトルである。配位力の低いＣＨ２Ｃｌ２中においては前記錯体の固体状態の５９５ｎｍに吸収ピークを持つスペクトルを示すが、前記錯体への配位力あるメタノールを添加すると前記吸収が消失し、新たに８００ｎｍ付近に幅広い吸収帯が現れた。すなわち、配位力の異なる溶媒の存在により前記錯体の吸収スペクトルが変化したことが分かる。
【００１０】
Ｂ．第３図は、５％の配位力の弱いアセトンを含むＣＨ２Ｃｌ２に前記平面４配位［Ｎｉ（Ｐｙ（ＢＺ）２）（３，５−ｔＢｕセミキノン）］（ＰＦ６）錯体を０．５ｍｍｏｌ／Ｌの濃度で溶解した溶液の電子吸収スペクトルである。この電子吸収スペクトルはアセトンを含まないＣＨ２Ｃｌ２の溶液と同一であるが、溶液の温度を−８０℃（１９３Ｋ）では配位性のあるメタノール中の吸収スペクトルと一致する。前記溶液の温度を２５℃（２９８Ｋ）〜−８０℃（１９３Ｋ）まで変化させたときの６００ｎｍ付近の吸収量の変化を示す。
このことは、このような組成物を用いると吸収量から温度を知ることができることを示す。
【００１１】
Ｃ．本発明のセミキノン配位子を持つ錯体のもう一つの特徴は、平面４配位ではＮｉ（ＩＩ）から電子を受け取らないが、８面体になったとき、金属から配位子への電子の移動が起こることである。全く新しい化合物群を提供するものである。
前記配位力の大きなソルベント（ｓｏｌｖｅｎｔ）による前記特性の発現を模式的に説明すると以下の反応１として表現できる。
【００１２】
【化２】
2004359623.tif 000003
【００１３】
【実施例】
以下、実施例により本発明を具体的に説明するが、この例示により本発明が限定的に解釈されるものではない。
以下に使用した分析機器を説明する。
元素分析装置：機器名ヤナコＭＴ−６（ヤナコ社製）
【００１４】
実施例１
［Ｎｉ（Ｐｙ）（Ｂｚ）２（３５ＳＱ）］（ＰＦ６）の合成；
１ｍｍｏｌの（Ｐｙ）（Ｂｚ）２と１ｍｍｏｌの３，５−５−ジ−ｔ−ブチル置換カテコールを含む塩化メチレン溶液に、１ｍｍｏｌのＮｉ（ＣｌＯ４）２・６Ｈ２Ｏのアセトニトリル溶液を加えた後、２ｍｍｏｌのトリエチルアミンを加えた。更に１ｍｍｏｌのフェロセニウムの過塩素酸塩［（Ｃ２Ｈ５）２Ｆｅ）］のアセトニトリル溶液を加えて室温で２時間撹拌した。溶媒を減圧下で留去し、得られた固体を塩化メチレンに溶解し、その溶液に３ｍｍｏｌのヘキサフルオロリン酸アンモニウム、ＮＨ４ＰＦ６を加え、１晩撹拌する。これを濾過後、溶媒を減圧下で留去し、析出した濃緑色の固体をクロロホルム／ペンタンから再結晶した。収率は３０％であった。
【００１５】
［Ｎｉ（Ｐｙ）（Ｂｚ）２（３５ＳＱ）］（ＰＦ６）の元素分析値：
計算値、Ｃ３４Ｈ４０Ｏ２Ｎ２ＰＦ６Ｎｉ、Ｃ：５７．３３，Ｈ：５．６６、Ｎ：３．９３
実測値；、、Ｃ：５７．１４，Ｈ：５．６２、Ｎ：３．９０
【００１６】
比較例１
因みに、第４図は、Ｎｉ錯体化合物として［Ｎｉ（Ｐｙ（Ｂｚ）２）（ｔＢｕａｃａｃ）］（ＰＦ６）を用いて、前記Ａ．で記載した本発明のＮｉ（ＩＩ）−セミキノン錯体と同様の特性を調べた場合を示す。この錯体化合物の色の変化はｄ−ｄ吸収帯によるものであるため、吸収係数が小さく、前記Ｎｉ（ＩＩ）−セミキノン錯体を用いた場合と同程度の色の変化を引き起こすためには、２０倍の濃度の［Ｎｉ（Ｐｙ（Ｂｚ）２）（ｔＢｕａｃａｃ）］（ＰＦ６）を使用する必要があった。
なお、Ｎｉ（ｔＢｕａｃａｃ）は以下の化合物１に示す化合物である。
【００１７】
【化３】
2004359623.tif 000004
【００１８】
【発明の効果】
以上述べたように、本発明で提供した新規化合物は、配位する溶媒により、異なった吸収スペクトルを示すこと、また溶媒温度により異なった吸収スペクトル強度を示すこと、及び金属から配位子への電子の移動が起こる８面体構造を形成することなどの、新規な化合物群を提供できたという、優れた効果がもたらされるものである。
【図面の簡単な説明】
【図１】実施例１の平面４配位［Ｎｉ（Ｐｙ（ＢＺ）２）（３，５−ｔＢｕセミキノン）］（ＰＦ６）Ｘ線構造解析である
【図２】実施例１の化合物の溶媒ＣＨ２Ｃｌ２及びＣＨ３ＯＨに溶解させた場合の吸収スペクトルである
【図３】実施例１の化合物の５％の配位力の弱いアセトンを含むＣＨ２Ｃｌ２溶液中における吸収スペクトルと溶液温度との相関である
【図４】比較例１の錯体化合物の溶媒ＣＨ２Ｃｌ２及びＣＨ３ＯＨに溶解させた場合の吸収スペクトルである
【図１】
2004359623.tif 000007
【図２】
2004359623.tif 000008
【図３】
2004359623.tif 000009
【図４】
2004359623.tif 000010